КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к составам керамических масс, которые могут быть использованы для изготовления облицовочной плитки.
Известна керамическая масса, содержащая, мас.%: каолин 70,0-73,0; бентонит 3,0-5,0; лесс 4,0-5,0; плиточный бой 6,0-12,0; фосфорит 8,0-14,0 [1].
Задача изобретения состоит в снижении температуры обжига изделий из керамической массы.
Технический результат достигается тем, что керамическая масса для изготовления облицовочной плитки, включающая каолин, бентонит, лесс, плиточный бой, фосфорит, дополнительно включает бой тарного стекла, причем компоненты находятся при следующем соотношении, мас.%: каолин 5,0-7,0; бентонит 77,0-79,0; лесс 5,0-7,0; плиточный бой 1,0-2,0; фосфорит 3,0-4,0; бой тарного стекла 4,0-6,0.
В таблице приведены составы керамической массы для изготовления облицовочной плитки.
Таблица
Компоненты
Состав, мас.%:
1
2
3
Каолин
5,0
6,0
7,0
Бентонит
79,0
78,0
77,0
Лесс
7,0
6,0
5,0
Плиточный бой
1,0
1,5
2,0
Фосфорит
4,0
3,5
3,0
Бой тарного стекла
4,0
5,0
6,0
Для приготовления керамической массы могут быть использованы любые качественные каолины, лессы и бентониты.
2
Компоненты дозируют в требуемых количествах, по отдельности размалывают до порошкообразного состояния (удельная поверхность 4000-4500 см/г), смешивают и готовят керамическую массу с влажностью 20-25%, из которой пластическим способом формуют облицовочные плитки. Изделия сушат до влажности не более 5%, напыляют на их поверхность слой глазури и при температуре 1050-1150°С проводят обжиг.
Источники информации
1. SU 1542933, С04В 33/00, 1990.